(57)【要約】【課題】反射層を有するフィルムでも傷や皺を付けずに巻き取ることができ、携帯性・収納性に優れたスクリーンシート、およびこれを用いたロールスクリーンを提供する。【解決手段】  繊維布帛にプロジェクターから投射される光を反射するフィルムが積層されてなり、ＪＩＳ  Ｌ  １０１８で規定される圧縮率が５％以上であることを特徴とするスクリーンシート。【選択図】なし【特許請求の範囲】
【請求項１】
繊維布帛にプロジェクターから投射される光を反射するフィルムが積層されてなり、ＪＩＳ  Ｌ  １０１８で規定される圧縮率が５％以上であることを特徴とするスクリーンシート。
【請求項２】
前記繊維布帛が編物である、請求項１記載のスクリーンシート。
【請求項３】
前記繊維布帛の厚さが２００μｍ以上である、請求項１または２記載のスクリーンシート。
【請求項４】
前記フィルムと前記繊維布帛との間に難燃化合物を含有する、請求項１〜３のいずれか記載のスクリーンシート。
【請求項５】
請求項１〜４のいずれか記載のスクリーンシートを有してなることを特徴とするロールスクリーン。
【発明の詳細な説明】
【技術分野】
【０００１】
本発明は、画像投影用スクリーンに関し、さらに詳しくは、携帯性に優れた巻き取り収納が可能な画像投影用ロールスクリーンに関する。  
【背景技術】
【０００２】
画像投影用スクリーンに於いて、従来より、投影機から投射される光を反射、拡散させるフィルムを布帛で補強したスクリーンが知られている。
【０００３】
近年ではハイビジョン映像など高解像度の映像を写すため、光を選択的に反射するなど高度な光学機能を有する反射層を持つフィルムが開示されている（特許文献１参照）。しかし、その反射層のほとんどは機械的な強度や寸法安定性が低く、傷や皺が発生しやすいという問題があるため、巻き取り収納が可能なロールスクリーンに用いることは困難であった。
【０００４】
一方、巻き取って収納可能なロールスクリーンとしては、反射層を有するフィルムの寸法安定性向上を目的として、塩化ビニルフィルム、ガラスクロス、ターポリンなどの平滑で剛性の高い布帛でフィルムを補強したスクリーンが開示されている（特許文献２、３参照）。しかしながら、これらの布帛は剛性が高く、巻き取って収納するためには、布帛の厚さを薄くしなければならず、巻き取ったときの巻き締まりにより反射層に傷がつくという問題があった。
【特許文献１】特開２００４−２２６５８７
【特許文献２】特開平０７−２７０９１７
【特許文献３】特開平０５−１５０３６７
【発明の開示】
【発明が解決しようとする課題】
【０００５】
本発明は、反射層を有するフィルムでも傷や皺を付けずに巻き取ることができ、携帯性・収納性に優れたスクリーンシート、およびこれを用いたロールスクリーンを提供することを目的とする。
【課題を解決するための手段】
【０００６】
すなわち本発明は、繊維布帛にプロジェクターから投射される光を反射するフィルムが積層されてなり、ＪＩＳ  Ｌ  １０１８で規定される圧縮率が５％以上であることを特徴とするスクリーンシートである。
【０００７】
また本発明は、本発明のスクリーンシートを有してなることを特徴とする画像投影用ロールスクリーンである。
【発明の効果】
【０００８】
本発明によれば、反射層を備えたフィルムをクッション性の高い繊維布帛により保護することができる。その結果、反射層を有するフィルムでも傷や皺を付けずに巻き取ることができ、携帯性・収納性に優れ、かつ、ハイビジョン映像など高解像度の映像を長期的に持続して鮮明に写すことが可能なスクリーンを提供することができる。
【発明を実施するための最良の形態】
【０００９】
本発明のスクリーンシートは、繊維布帛に、プロジェクターから投射される光を反射するフィルム（以下、「反射フィルム」とも呼ぶ。）が積層されてなる。繊維布帛により、反射フィルムの可撓性は保持して巻き取り可能としつつ、反射フィルムを保護することができる。
【００１０】
繊維布帛を構成する繊維としては例えば、ポリメチルメタクリレート、ポリアクリロニトリル等のアクリル繊維、ポリエチレンテレフタレート、ポリブチレンテレフタレート、ポリトリメチレンテレフタレート等のポリエステル繊維、ナイロン６、ナイロン６６等のポリアミド繊維、ポリウレタン繊維、ポリエチレン、ポリプロピレン等のポリオレフィン繊維、ポリイミド繊維、ポリアセタール繊維、ポリエーテル繊維、ポリスチレン繊維、ポリカーボネート繊維、ポリエステルアミド繊維、ポリフェニレンサルファイド繊維、ポリ塩化ビニル繊維、ポリエーテルエステル繊維、ポリ酢酸ビニル繊維、ポリビニルブチラール繊維、ポリフッ化ビニリデン繊維、エチレン−酢酸ビニル共重合繊維、フッ素樹脂系繊維、スチレン−アクリル共重合繊維、アラミド繊維などの合成繊維や、木綿、麻、羊毛等の天然繊維を挙げることができる。なかでも、吸湿安定性や熱安定性等に優れることからポリエステル繊維やポリフェニレンサルファイド繊維、フッ素樹脂系繊維等を好ましく用いることができ、さらに、汎用性に優れることからポリエステル繊維を好ましく用いることができる。
【００１１】
繊維布帛は、１種類の繊維から構成されてもよいし、２種類以上の繊維から構成されていてもよい。
【００１２】
また、繊維布帛を構成する繊維または糸の形態としては、モノフィラメントでもよいし、マルチフィラメントであってもよい。繊維布帛が編物あるいは織物である場合には、寸法安定性と柔軟性の観点から、マルチフィラメントを好ましく用いることができる。
【００１３】
繊維布帛を構成するマルチフィラメントの総繊度としては、５〜１１００ｄｔｅｘが好ましく、より好ましくは１０〜３００ｄｔｅｘである。５ｄｔｅｘ以上とすることで、寸法性安定性を得て反射フィルム保護の実効を得ることができる。また１１００ｄｔｅｘ以下とすることで、糸の剛性を抑え、巻き取り易さを阻害しない。
【００１４】
本発明における繊維布帛の形態としては、編物、織物、乾式不織布、湿式不織布などを採用することができる。なかでも、薄くても圧縮率及び圧縮弾性率が高くてスクリーンシートとしての圧縮率及び圧縮弾性率を高くすることができ、表面の凸凹も大きい、編物が好ましい。さらに編物の中でも、たて編物は、画像投影用ロールスクリーンを展開する時の引張力や展開中のスクリーンの自重によるクリープに対して寸法変化が小さく、反射フィルムを補強する効果が高いので、好ましい。
【００１５】
たて編物の編密度としては、１０〜１００ウエル／２．５４ｃｍおよび２０〜２００コース／２．５４ｃｍが好ましい。編密度が１０ウエル／２．５４ｃｍ未満、あるいは２０コース／２．５４ｃｍ未満であると、当該たて編物を構成する繊維の密度が低くため、繊維の自由度が高くなりすぎて寸法変形が大きくなるため、反射フィルムを補強することができず、また、編目を通して、外光やプロジェクターの光の不要な反射光がスクリーンの前面に透過して画像がぼやけてしまう。また、編密度が、１００ウエル／２．５４ｃｍ超、あるいは２００コース／２．５４ｃｍ超であると、たて編物が厚く、硬くなってしまい、巻き取ることが困難になる。
【００１６】
本発明における繊維布帛の厚さとしては、２００〜２０００μｍが好ましく、より好ましくは４００〜６００μｍである。厚さが２００μｍ未満であると、圧縮率が大きくても、巻き締まりの圧力に対して繊維布帛の厚み変化が小さいため、柔軟性に乏しくなり、反射フィルムを保護することができない。また、厚さが２０００μｍを超えると、繊維布帛が厚すぎるので、剛性が大きくなり巻き取り性が悪くなり、また圧縮による厚み変化量が大きくなるので、巻き取り時に巻き締まりで皺になりやすくなる。
【００１７】
本発明における繊維布帛の表面の形状としては、凸凹を有することが好ましい。凸凹を有することによって、繊維布帛と反射フィルムとの間に空気の緩衝層を形成することができるため、スクリーンシートの圧縮率および圧縮弾性が高くなり、反射フィルムを保護する性能が向上する。
【００１８】
さらに、本発明における繊維布帛の表面の凹凸の深さとしては、５〜３００μｍが好ましく、より好ましくは１００〜２００μｍである。５μｍ未満の場合は、繊維布帛と反射フィルムとの間の空気緩衝層が小さく、スクリーンシートの圧縮率および圧縮弾性の向上の効果が小さい。また、３００μｍを超える場合は、繊維布帛と反射フィルムの間の空隙が大きく、接着面積が得られないので、繊維布帛と反射フィルムが剥がれてしまう。
【００１９】
本発明における繊維布帛の気孔容積としては、６０〜９０％が好ましく、より好ましくは７０〜９０％である。気孔容積が６０％未満であると、繊維の密度が高すぎるので、繊維布帛が硬くなり、反射フィルムと積層してスクリーンシートとした時に圧縮率や圧縮弾性率が小さくなる。一方、９０％を超えると、繊維密度が低すぎるために、繊維布帛を構成する繊維の自由度が高すぎて繊維布帛の寸法変化が大きくなり、反射フィルムを固定して補強することができない。
【００２０】
本発明における反射フィルムは、プロジェクターなどの投影機から投影される光を反射する機能を有するフィルムである。光を効率よく反射して画像を映す機能は例えば、基材となるフィルム（以下、「基材フィルム」とも呼ぶ。）の表面に光を反射する反射層を形成することにより付与することができる。
【００２１】
基材フィルムを構成する樹脂としては例えば、ポリカーボネート（ＰＣ）、ポリエチレンテレフタレート（ＰＥＴ）、ポリエチレンナフタレート（ＰＥＮ）、ポリエーテルサルフォン（ＰＥＳ）、ポリオレフィン（ＰＯ）等の透明性の高いものを好ましく用いることができる。なかでも、吸湿安定性、熱安定性、汎用性等の点から、ＰＥＴを好ましく用いることができる。また、１種の樹脂を単独で用いてよいし、２種以上を併用してもよい。
【００２２】
反射フィルムにおける反射層としては例えば、金属薄膜を基材フィルムに接着剤でラミネートしたものや金属蒸着法やスパッタリング法等により形成したものなどを採用できる。
【００２３】
また、貝殻や真珠を粉砕したマイカ、酸化チタン、酸化鉄等を混ぜたパール顔料や、銅、金などの金属粉を透明バインダーに混合したものを、基材フィルムに塗布したり、基材フィルムと同時に積層フィルムとして成形したり、別途反射層用フィルムとして成形後に基材フィルムと張り合わせたりしたものを採用することもできる。
【００２４】
また、反射フィルムは、光拡散性を有することが好ましい。光拡散性により、反射した光を拡散させてスクリーンの視野角を広げるとともに、外光や光源の写り込みを防止することができる。
【００２５】
光拡散性を付与する方法としては例えば、シリカや酸化チタンなどの粒子や、ウレタンやアクリル樹脂のプラスチックビーズを光拡散剤として、反射層に混ぜたり、透明バインダー等と混合して、反射層の上に塗布したり、反射層用フィルムや基材フィルムと同時に積層フィルムとして成形したり、別途光拡散フィルムとして成形後に反射層用フィルムや基材フィルムと張り合わせたりする方法を採用することもできる。また、フィルムの表面を、エンボス加工や、エッチング、研磨などによりマット加工する方法を採用することができる。
【００２６】
本発明のスクリーンシートは、少なくとも繊維布帛と反射フィルムとの間に難燃化合物を含有することが好ましい。繊維布帛と反射フィルムとの積層構成において、反射フィルムが燃え易いので、反射フィルム部分の近傍に難燃化合物を含有させることにより、反射フィルムの燃焼を止めることで、高い防炎性を得ることができる。
【００２７】
難燃化合物としては例えば、塩素元素または臭素元素を含有する有機系ハロゲン化合物または燐系化合物や、塩素元素および燐元素、または臭素元素および燐元素を含有するハロゲン・燐系化合物や、水酸化アルミニウムや、水酸化マグネシウムなどの無機系化合物を使用することができる。中でも、燃焼時に不燃ガスを大量に発生させ、反射フィルムの燃焼を止めることにより高い防炎性を得ることができる、有機系ハロゲン化合物が好ましく、中でも発生する不燃ガスにダイオキシン類を含有しない非エーテル系ポリブロモ化合物を好ましく使用することができる。難燃化合物は、１種を単独で用いてもよいし、２種以上を併用してもよい。
【００２８】
難燃化合物を含有させる方法としては、繊維布帛の少なくとも片面に難燃化合物を付着させ、繊維布帛の難燃化合物が付着している面に反射フィルムを接合する方法を採用することができる。
【００２９】
繊維布帛に難燃化合物を付着させる方法としては、繊維布帛を構成する繊維に難燃化合物を練り込む方法や、難燃化合物分散液（エマルジョン）に繊維布帛をディッピングして乾燥させるディッピング方法や、難燃化合物分散液中で吸尽させる吸尽法や、難燃化合物を分散させた分散液（エマルジョン）または樹脂組成物を繊維布帛の表面に塗布する方法等を採用できる。なかでも、難燃化合物を効率よく大量に低コストで繊維布帛表面に付着させる方法として、難燃化合物を分散させた分散液（エマルジョン）または樹脂組成物を繊維布帛の表面に塗布する方法が好ましい。さらに、難燃化合物を分散させた樹脂組成物に、バインダー樹脂と共重合することができる樹脂を架橋剤として加えて、繊維布帛の表面に塗布、乾燥、加熱して繊維布帛の表面で重合、被膜化させることにより、繊維布帛の表面に、難燃化合物を含有する層を強固に形成することができる。
【００３０】
難燃化合物の繊維布帛あるいはスクリーンに対する付着量としては、１２０〜１０００ｇ／ｍ２が好ましい。１２０ｇ／ｍ２以上とすることで、難燃性向上の実効を得ることができる。一方、１０００ｇ／ｍ２以下とすることで、繊維布帛が硬くなって巻き取り難くなったり反射フィルムに傷や皺が付くのを防ぐことができる。
【００３１】
本発明のスクリーンシートにおいて、繊維布帛と反射フィルムの積層は、接着剤を介して接合されていることが好ましい。
【００３２】
本発明に使用される接着剤としては、ポリエステル系樹脂、ポリウレタン系樹脂、アクリル系樹脂からなるものを使用することができる。なかでも接着力、耐久性の観点からウレタン系樹脂の接着剤が好まく使用され、例えばポリエステル系ポリウレタンを主剤にイソシアネート系鎖伸長剤を混合するする２液型の接着剤が好ましい。
【００３３】
接着剤を塗布する方法としては、グラビアコーター法、ナイフコーター法、ロールコーター法、転写法、オフセット印刷法、インクジェット法などが使用できる。
接着剤の塗布形態としては、点状に塗布して、反射フィルムと繊維布帛を接合する方法が好ましく採用できる。そうすることで、繊維布帛と反射フィルムとの間に緩衝層となる空間ができるため、スクリーンシートの圧縮率を高めることができる。
【００３４】
本発明のスクリーンシートは、ＪＩＳ  Ｌ  １０１８  で規定される圧縮率が５％以上であることが必要である。圧縮率が５％未満の場合は、スクリーンシートが硬く、巻き取ったときの巻き締まりにより反射フィルムの表面や反射層に傷がついたり、皺が発生したりする。一方、圧縮率の好ましい上限値としては３０％である。圧縮率が３０％を超えると、スクリーンが柔軟すぎ、厚み変化が大きいので、スクリーンシートを巻き取ったときの巻き締まりにより、スクリーンシートに弛みが発生し、反射フィルムに皺が発生することがある。
【００３５】
さらには、本発明のスクリーンシートは、圧縮弾性率が７０％以上あることが好ましい。圧縮弾性率が７０％未満であると、長時間の巻き取り収納により、スクリーンシートの弾力が失われてしまうため、スクリーンシートが硬くなり、反射フィルムを保護する機能が失われてしまう。  
【実施例】
【００３６】
［測定方法］  
以下の測定方法の内、特に断りのないものは、試料の調整、及び測定は、ＪＩＳ  Ｌ  ０１５０の標準状態（２０±２℃、相対湿度６５±４％）で行った。
【００３７】
（１）厚さ  
ＪＩＳ  Ｌ  １０１８に準じて、試料（スクリーンシート、繊維布帛、反射フィルム）の任意の場所５箇所から５×５ｃｍの試験片を採取し、圧縮弾性試験機（中山電子株式会社製）を用いて、０．７ｋＰａ（７ｇｆ／ｃｍ２）を加圧し、厚さを落ち着かせるために約１０秒待った後に厚さを測定し、５箇所の平均値を算出した。
【００３８】
（２）圧縮率
ＪＩＳ  Ｌ  １０１８：１９９９  ８．１９に基づいて測定した。
上記（１）により厚さを測定後、更に圧力を１９．６ｋＰａ（２００ｇｆ／ｃｍ２）に増加させ、厚さを落ち着かせるために約１０秒待った後に厚さＴ１を測定し、５箇所の平均値を算出した。
そして、２種の加圧下における厚さの変化率を、次式により圧縮率として求めた。
圧縮率（％）＝｛（Ｔ０−Ｔ１）／Ｔ０｝×１００
ここに、Ｔ０：０．７ｋＰａの加圧下における厚さ
Ｔ１：１９．６ｋＰａの加圧下における厚さ。
【００３９】
（３）繊維布帛の単位面積当たりの質量
ＪＩＳ  Ｌ  １０１８に準じて、繊維布帛より、２５×２５ｃｍの試験片を３枚採取して、質量を１００分の１ｇ単位まで測定可能な電子天秤（島津製作所製  ＢＸ３２００Ｄ）で質量を測定し、測定値の平均値から、１ｍ２当たりの質量（ｇ／ｍ２）を算出した。
【００４０】
（４）気孔容積
ＪＩＳ  Ｌ  １０１８に基づいて求めた。
【００４１】
まず、見掛比重を次式により求めた。
Ａｇ＝Ｓｍ／（１０００×Ｔ０）
ここに、Ａｇ：見掛比重
Ｓｍ：１ｍ２当たりの質量（ｇ／ｍ２）
Ｔ０：０．７ｋＰａの加圧下における厚さ。
そして、繊維布帛の見掛比重Ａｇと繊維の比重Ｓ（ＪＩＳ  Ｌ  １０１８に記載の参考表１の繊維の比重）から、次式によって求めた。
Ｐｖ＝｛（Ｓ−Ａｇ）／Ｓ｝×１００
ここに、Ｐｖ：気孔容積（％）
Ｓ  ：繊維の比重
Ａｇ：見掛比重。
【００４２】
（５）布帛表面の凹凸の深さ
繊維布帛断面を電子顕微鏡（日立製作所製  ＢＸ３２００Ｄ）で３０〜１００倍に拡大した写真を撮影し、写真上の繊維布帛表面の凹凸任意の5箇所について、凹部の最も深い部分と凸部の先端の差（ｍｍ）を電子ノギス（株式会社ミツトヨ製）で測定し、これを実長（μｍ）に換算して求めた。ただし、繊維布帛がコーティングされている場合は、コーティング面の凹凸の部分を測定し、求めた。
【００４３】
（６）糸繊度（糸の見掛繊度）
繊維布帛を構成する繊維の繊度Ｆ（ｄｔｅｘ）は、繊維布帛を製造する前の糸の状態であれば、ＪＩＳ  Ｌ  １０１３の方法に準じて、試料（繊維）を枠周１．１２５ｍの検尺機で所定の糸長Ｌ（ｍ）の小かせを作り、その質量Ｍ（ｇ）を百分の一グラム単位まで測定可能な電子天秤（島津製作所製  ＢＸ３２００Ｄ）で測定し、式５から求めた。
繊度Ｆ＝１００００×Ｍ／Ｌ
尚、繊維布帛を製造する前の糸の状態で繊度の測定ができない場合は、以下の２つの方法で布帛を構成する繊維の繊度を求めることができる。
【００４４】
（７）糸繊度（その２）
ＪＩＳ  Ｌ  １０１８に準じて、繊維布帛より、糸を５本抜き取り、その質量Ｗ（ｍｇ）とそれぞれの糸に初荷重を掛けて長さＬ（ｍｍ）を測定し、見掛け繊度を次式から求める。
繊度（ｄｔｅｘ）＝１００００×Ｗ／Ｌ
初荷重は、次のように定める。
フィラメント糸の場合、表示繊度の１ｔｅｘ当り９８／３３ｍＮ
フィラメントかさ高加工糸の場合、表示繊度の１ｔｅｘあたり、９８／１１ｍＮ
紡績糸の場合、糸長２５０ｍに相当する質量に加わる荷重（ｍＮ）。
【００４５】
（８）糸繊度（その３）
糸がほぐせない場合、繊維布帛の断面を電子顕微鏡で観察し、繊維布帛を構成する糸の段面積Ａ（ｍｍ２）と繊維の比重Ｓ（ＪＩＳ  Ｌ  １０１８  参考表１）から、次式を用いて、繊度Ｆ（ｄｔｅｘ）を求める。ただし、繊維布帛がマルチフィラメント繊維で構成されている場合は、マルチフィラメントを構成する単繊維の単繊維繊度を無作為に抽出する単繊維１０本の平均値を求め、当該単繊維繊度とマルチフィラメント繊維を構成するフィラメント数を乗して求める。
Ｆ＝１００００×Ａ×Ｓ  。
【００４６】
（９）編物密度（繊維布帛が編物の場合）
ＪＩＳ  Ｌ  １０１８に準じて、２．５４ｃｍ（１インチ）当たりのウエルおよびコースを数えて求めた。
【００４７】
（１０）織密度（繊維布帛が織物の場合）
ＪＩＳ  Ｌ  １０９６に準じて、２．５４ｃｍ（１インチ）当たりのタテ糸・ヨコ糸の本数を数えて求めた。
【００４８】
（１１）コーティングの付着量
ＪＩＳ  Ｌ  １０１８に準じて、コーティング後の１ｍ２当たりの質量（ｇ／ｍ２）からコーティング前の１ｍ２当たりの質量（ｇ／ｍ２）を差し引いて求めた。
【００４９】
（１２）難燃性（Ｖ燃焼性試験法）
プラスチックの難燃性規格ＵＬ−９４のＶ燃焼性試験法に準じて試験を行った。
試料の調整は、２３±２℃、相対湿度５０±５℃の場所で４８時間以上調節後、７０±１℃で１６８時間以上乾燥させ、その後無水塩化カルシウムをいれたデシケーターの中にいれて、２４時間以上室温に冷却した。
試験片は、長さ５．０インチ（１２７ｍｍ）、幅０．５インチ（１２．７ｍｍ）
のものを、スクリーンの縦方向・横方向それぞれ５枚ずつ採取した。
試験には、ＵＬ−９４プラスチック燃焼試験機（安田精機製作所株式会社製）を用いた。
バーナーから、３／４インチ（１９ｍｍ）の青い炎が出るように試験炎を調整した。
試験炎を試験片の下端の中心に１０秒間あてた後、試験炎を試験片から離し、試料が炎を出して燃える時間を測定した。
試験片の炎が消えたら、直ちに試験炎を再び試験片の下端に当て、１０秒後に試験炎を試験片から離し、試料が炎を出して燃える時間を測定した。
難燃性ランク９４Ｖ−０、９４Ｖ−１、９４Ｖ−２のいずれかにに分類されるものを合格とした。
【００５０】
（１３）難燃性（４５°メッケルバーナー法）
ＪＩＳ  Ａ  １３２２  ４５°メッケルバーナー法に準じて測定した。
試験片は、３０ｃｍ×２０ｃｍのものをスクリーンの縦方向・横方向それぞれ３枚ずつ採取した。
試料の調整は、５０±２℃で４８時間以上乾燥させ、その後、シリカゲルをいれたデシケーターの中にいれて、２４時間以上室温に冷却した。
試験には、燃焼性試験器ＦＬ−４５Ｍ（スガ試験機製作所製）と高さ１６０ｍｍ、内径２０ｍｍのメッケルバーナーを使用した。
試験片を支持枠に固定し、燃焼性試験器に取り付け、１分間過熱後の炭化長、残炎時間、残じん時間を測定した。
試験の結果、防炎２級以上のものを合格とした。
【００５１】
（１４）投影面の平滑性（蛍光灯光下）
スクリーンを展開して、５００ｇ／ｍの荷重を掛けて、垂直に吊り下げた状態で白色の壁に固定し、正面から蛍光灯の光を投影面に照射した。蛍光灯と同じ方向から、観察者として５人の被験者に投影面を観察させ、投影面に
・うねりがないこと、
・凸凹がないこと、
・皺がないこと
の３項目について、最高５級〜最低１級の５段階で評価してもらった。
被験者５人全員の評価が３項目すべて３級以上であるものを○とした。
【００５２】
（１５）投影面の平滑性（プロジェクター光下）
上記（１４）と同様にしてスクリーンを展開して固定し、正面からプロジェクター（機種  Ａｖｉｏ（株）製  ｉｐ−６０）の白色光を投影面に照射した。プロジェクターと同じ方向から、観察者として５人の被験者に投影面を観察させ、投影面に
・うねりがないこと、
・凸凹がないこと、
・皺がないこと、
・中央部と左右上下の４つの端部に明暗の差がないこと、
の４項目について、最高５級〜最低１級の５段階で評価してもらった。
被験者５人全員の評価が４項目すべて３級以上であるものを○とした。
【００５３】
（１６）投影面の平滑性（その３）
上記（１４）と同様にしてスクリーンシートを展開して、固定し、投影面を目視で観察し、
・反射フィルムの表面や反射層に皺やヒビが発生していないこと、
・基材からの反射層の剥離が発生していないこと、
を評価した。
反射フィルムの反射層に皺やヒビが発生していないもの、基材からの反射層の剥離が発生していないものを合格とした。
【００５４】
（１７）クリープ性能
温度２０±２℃、湿度６５±４％ＲＨの環境下で、スクリーンを展開して、３０００ｇ／ｍの荷重を掛けて、垂直に吊り下げた状態で１０００時間置き、寸法変化を測定した。
寸法変化は、スクリーンの上下方向の真ん中付近で、幅方向に左端、中央、右端の３箇所に１辺３０ｃｍの正方形を描き、上記環境下放置前後で正方形の各辺の長さを測定して、寸法変化率（％）を次式より算出し、全ての測定場所のうち最大の寸法変化率を表した。
寸法変化率（％）＝{試験後の辺の長さ（ｍｍ）−試験前の辺の長さ（ｍｍ）}／{試験前の辺の長さ（ｍｍ）}×１００  。
【００５５】
（１８）抗巻き皺性
スクリーンを４０ｍｍφの樹脂製の管に１００ｇ／ｍ以上の張力で巻き取り、巻き取った状態で、温度７０±２℃、湿度９５±４％ＲＨの環境下で４８時間以上置き、寸法変化率を測定した。
寸法変化は、スクリーンの上下方向の真ん中付近で、幅方向に左端、中央、右端の３箇所に１辺３０ｃｍの正方形を描き、上記環境下放置前後で正方形の各辺の長さを測定して、寸法変化率（％）を次式より算出し、全ての測定場所のうち最大の寸法変化率を表した。
【００５６】
（１９）巻き取り放置後の投影性能
上記（１８）の巻き取り放置後、上記（１４）〜（１６）と同様の評価を行った。
【００５７】
［実施例１］
（繊維布帛）
以下の構成の繊維布帛を用いた。
使用糸：ポリエステル１００％フィラメントヤーン
ウエル  ５６ｄｔｅｘ−２４フィラメント、
コース  ８４ｄｔｅｘ−３６フィラメント、
組織：たて編
編密度：２８ウエル／２．５４ｃｍ、６４コース／２．５４ｃｍ。
【００５８】
（難燃コーティング）
臭素化合物含有難燃剤（ＤＢＳ−７７大京化学株式会社製）８１質量％、ウレタン樹脂バインダー（ハイドランＷＬＳ−２１０  大日本インキ化学工業株式会社製）１６質量％、架橋剤（ＥＭ−６０大日本インキ化学工業株式会社製）１質量％、黒色顔料２％質量％を混合し、上記繊維布帛に、ナイフコーターで、塗布量が２００ｇ／ｍ２になるように塗布した。
【００５９】
（反射フィルム）
厚さ５０μｍのポリエチレンテレフタレート（ＰＥＴ）フィルム（基材フィルム）の片方の表面に、蒸着法により金属薄膜層を形成して反射層シートとした。
また、厚さ３０μｍのＰＥＴフィルムの片方の表面に、透明アクリル樹脂ビーズを接着して拡散層シートとした。
反射層シートと拡散層シートとを、ＰＥＴフィルム／金属薄膜層／ＰＥＴフィルム／透明アクリル樹脂ビーズ層となるように貼り合わせ、反射フィルムとした。
【００６０】
（スクリーンシート）
上記反射フィルムの基材フィルムの表面に、次に示す接着剤を固形分付着量が９ｇ／ｍ２になるようにグラビアコーターで塗布し、上記繊維布帛の難燃コーティング面に圧着し、５０℃で５０時間エージングして、スクリーンシートを得た。
接着剤：ポリエステル系ポリウレタン（固形分５０％  酢酸エチル溶解液）１００質量部、
３官能イソシアネート（固形分７５％  酢酸エチル溶解溶液）１５質量部、
鎖伸長剤（固形分７５％  酢酸エチル溶解溶液）４質量部。
【００６１】
（ロールスクリーン）
上記スクリーンシートを巻き取り機に巻き取り、巻き上げ式画像投影用ロールスクリーンとした。
【００６２】
得られたスクリーンシートおよびロールスクリーンは、表１で示すとおり、圧縮率が高く、柔軟であり、反射フィルムを保護する機能に優れ、巻き取って収納しても投影面の高い平滑性を長期に維持することができるものであった。さらに、難燃性を有するものであった。
【００６３】
［実施例２］
（繊維布帛）
実施例１で用いたのと同様のものを用いた。
【００６４】
（難燃コーティング）
難燃コーティングは行わなかった。
【００６５】
（反射フィルム）
実施例１で用いたのと同様のものを用いた。
【００６６】
（スクリーンシート）
実施例１と同様の方法で上記反射フィルムと上記繊維布帛とを接合し、スクリーンシートを得た。
【００６７】
（ロールスクリーン）
上記スクリーンシートを巻き取り機に巻き取り、巻き上げ式画像投影用ロールスクリーンとした。
【００６８】
得られたスクリーンシートおよびロールスクリーンは、表１で示すとおり、圧縮率が高く、柔軟であり、反射フィルムを保護する機能に優れ、巻き取って収納しても投影面の高い平滑性を長期に維持することができるものであった。
【００６９】
［実施例３］
（繊維布帛）
以下の構成の繊維布帛を用いた。
使用糸：ポリエステル１００％巻縮加工糸、
タテ  ５６ｄｔｅｘ−２４フィラメント、
ヨコ  ８４ｄｔｅｘ−３６フィラメント、
組織：織物
織密度：タテ  ５０本／２．５４ｃｍ、ヨコ  ５０本／２．５４ｃｍ。
【００７０】
（難燃コーティング）
実施例１と同様の難燃コーティングを上記繊維布帛の一方の表面に行った。
【００７１】
（反射フィルム）
実施例１で用いたのと同様のものを用いた。
【００７２】
（スクリーンシート）
実施例１と同様の方法で上記反射フィルムと上記繊維布帛とを接合し、スクリーンシートを得た。
【００７３】
（ロールスクリーン）
上記スクリーンシートを巻き取り機に巻き取り、巻き上げ式画像投影用ロールスクリーンとした。
【００７４】
得られたスクリーンシートおよびロールスクリーンは、表１で示すとおり、圧縮率が高く、柔軟であり、反射フィルムを保護することができ、巻き取って収納しても投影面の高い平滑性を長期に維持することができるものであった。さらに、難燃性は合格であった。
【００７５】
［実施例４］
（繊維布帛）
実施例１で用いたのと同様のものを用いた。
【００７６】
（難燃コーティング）
上記繊維布帛に、塗布量が５０ｇ／ｍ２になるようした以外は実施例１と同様にして、難燃コーティングを施した。
【００７７】
（反射フィルム）
実施例１で用いたのと同様のものを用いた。
【００７８】
（スクリーンシート）
実施例１と同様の方法で上記反射フィルムと上記繊維布帛とを接合し、スクリーンシートを得た。
【００７９】
（ロールスクリーン）
上記スクリーンシートを巻き取り機に巻き取り、巻き上げ式画像投影用ロールスクリーンとした。
【００８０】
得られたスクリーンシートおよびロールスクリーンは、表１で示すとおり、圧縮率が高く、柔軟であり、反射フィルムを保護することができ、巻き取って収納しても投影面の高い平滑性を長期に維持することができるものであった。
【００８１】
［比較例１］
（繊維布帛）
以下の構成の繊維布帛を用いた。
使用糸：ポリエステル１００％フィラメントヤーン、
タテ  ２５０ｄｔｅｘ−７２フィラメント、
ヨコ  ２５０ｄｔｅｘ−７２フィラメント、
組織：織物
織密度：タテ  ５３本／２．５４ｃｍ、ヨコ４８本／２．５４ｃｍ。
【００８２】
（難燃コーティング）
実施例１と同様の難燃コーティングを上記繊維布帛の一方の表面に行った。
【００８３】
（反射フィルム）
実施例１で用いたのと同様のものを用いた。
【００８４】
（スクリーンシート）
実施例１と同様の方法で上記反射フィルムと上記繊維布帛とを接合し、スクリーンシートを得た。
【００８５】
（ロールスクリーン）
上記スクリーンシートを巻き取り機に巻き取り、巻き上げ式画像投影用ロールスクリーンとした。
【００８６】
得られたスクリーンシートおよびロールスクリーンは、表１で示すとおり、繊維布帛により反射フィルムが補強され、寸法安定性は高かった。しかしながら、圧縮率が低く、硬いので、反射フィルムが保護されないため、巻き取って収納すると投影面である反射フィルムの表面や反射層に皺や傷がついてしまい、投影面の平滑性を維持することができなかった。
【００８７】
［比較例２］
（繊維布帛）
以下の構成の繊維布帛を用いた。
使用糸：ポリエステル１００％フィラメントヤーン、
タテ  ５６ｄｔｅｘ−１８フィラメント、
ヨコ  ８４ｄｔｅｘ−３６フィラメント、
組織：織物
織密度：タテ  １１８本／２．５４ｃｍ、ヨコ９２本／２．５４ｃｍ。
【００８８】
（反射フィルム）
実施例１で用いたのと同様のものを用いた。
【００８９】
（難燃コーティング）
実施例１と同様の難燃コーティングを上記繊維布帛の一方の表面に行った。
【００９０】
（スクリーンシート）
実施例１と同様の方法で上記反射フィルムと上記繊維布帛とを接合し、スクリーンシートを得た。
【００９１】
（ロールスクリーン）
上記スクリーンシートを巻き取り機に巻き取り、巻き上げ式画像投影用ロールスクリーンとした。
【００９２】
得られたスクリーンシートおよびロールスクリーンは、表１で示すとおり、繊維布帛により反射フィルムが補強され、寸法安定性は高かった。しかしながら、圧縮率が低く、硬いので、反射フィルムが保護されないため、巻き取って収納すると投影面である反射フィルムの表面や反射層に皺や傷がついてしまい、投影面の平滑性を維持することができなかった。
【００９３】
［比較例３］
（繊維布帛）
以下の構成の布帛を用いた。
【００９４】
下記織物の両面に塩ビフィルムを接合した３層構造を有するターポリン
織物（中間層）
使用糸：ポリエステル１００％フィラメントヤーン
タテ  ５６ｄｔｅｘ−１８フィラメント、
ヨコ  ８４ｄｔｅｘ−３６フィラメント、
織密度：タテ  ５０本／２．５４ｃｍ、ヨコ  ５０本／２．５４ｃｍ
表面
塩ビフィルム５０μｍ。
【００９５】
（反射フィルム）
実施例１で用いたのと同様のものを用いた。
【００９６】
（スクリーンシート）
実施例１と同様の方法で上記反射フィルムと上記繊維布帛とを接合し、スクリーンシートを得た。
【００９７】
（ロールスクリーン）
上記スクリーンシートを巻き取り機に巻き取り、巻き上げ式ロールスクリーンとした。
【００９８】
得られたスクリーンシートおよびロールスクリーンは、表１で示すとおり、繊維布帛により反射フィルムが補強され、寸法安定性は高かった。しかしながら、圧縮率が低く、硬いので、反射フィルムが保護されないため、巻き取って収納すると投影面である反射フィルムの表面や反射層に皺や傷がついてしまい、投影面の平滑性を維持することができなかった。
【００９９】
【表１】
2008185765.tif 000002
【０１００】
【表２】
2008185765.tif 000003